СЫРЬЕВАЯ СМЕСЬ ДЛЯ ИЗГОТОВЛЕНИЯ ОБЛИЦОВОЧНОЙ ЗОЛОКЕРАМИЧЕСКОЙ ПЛИТКИ
RAW MIXTURE FOR ASH-CERAMIC FACING TILE MANUFACTURING

Изобретение относится к производству облицовочной золокерамической плитки.
Известна сырьевая смесь дня изготовления облицовочной золокерамической плитки, содержащая до 50 мас.% каменноугольной золы, глину, кварцевый песок, доломит [1]. Прочность на изгиб золокерамической плитки, полученной из такой сырьевой смеси, составляет 18 МПа.
Задача изобретения - снижение температуры обжига золокерамической плитки.
Технический результат достигается тем, что сырьевая смесь для изготовления облицовочной золокерамической плитки, содержащая каменноугольную, золу, глину, доломит, дополнительно содержит высушенный шлам огранки хрусталя при следующем соотношении компонентов, мас.%: каменноугольная зола 49,0-51,0; глина 3,0-5,0; доломит 2,0-5,0, высушенный шлам огранки хрусталя 43,0-44,0.
В таблице приведены составы сырьевой смеси для изготовления облицовочной золокерамической плитки.
Таблица
Компоненты
Состав, мас.%:
1
2
3
Каменноугольная зола
49,0
50,0
51,0
Глина
5,0
4,0
3,0
Доломит
2,0
2,5
3,0
Высушенный шлам огранки хрусталя
44,0
43,5
43,0
2
2
3
2
3
2
2
3
Каменноугольная зола имеет состав, мас.%: SiO 40,7; AlO 15,8; FeO 13,5; CaO 8,9; MgO 4,3; NaO+KO 3,8; SO 1,4; п.п.п. 8,5.
2
2
3
2
3
3
Для приготовления сырьевой смеси могут быть использованы глины, характеризующиеся следующим химическим составом, мас.%: SiO 42,18-75,34; AlO 9,45-22,9; FeO 3,59-13,27; CaO 1,57-15,9; MgO 0,29-4,0; SO 0,1-3,4; п.п.п. 3,66-19,08.
2
3
2
3
2
2
Доломит содержит, мас.%: AlO 1,09; FeO 0,12; CaO 29,88; MgO 20,04; KO 0,27; NaO 0,27; п.п.п. 44,0.
2
3
Шлам огранки хрусталя образуется в процессе алмазного гранения и химической полировки хрусталя, содержит примеси корунда и кальцита. Отход представляет собой слежавшийся при хранении да открытом воздухе порошок серо-голубого цвета с относительной влажностью 20-22%. Удельная поверхность высушенного шлама 800-850 м/кг, насыпная плотность 760-770 кг/м.
Глину измельчают до размера кусков 10-20 мм, сушат при температуре 60-70°C до влажности 3-4% и размалывают сухим способом до получения частиц размером не более 2 мм. Доломит размалывают сухим способом до получения частиц размером не более 2 мм и смешивают с глиной, каменноугольной золой и высушенным шламом огранки хрусталя. Полученную смесь увлажняют до 9-11% и под давлением 15-18 МПа формуют из нее облицовочную плитку. На поверхность плитки наносят (напыляют) слой цветной глушеной легкоплавкой глазури (эмали) и при температуре 630-660°C проводят обжиг.
Источники информации
1. Бернацкий А.Ф. Облицовочная золокерамическая плитка // 65-я научно-техническая конференция НГАСУ (Сибстрин) «Актуальные проблемы строительной отрасли». Тез. докл. - Новосибирск. - 2008. - С.39.